(57)【要約】  本発明は、縦糸を含むストリップを含むチェーンリンクに関し、この場合に、ストリップは、長手方向コア部と、少なくとも２つの長手方向端部と、を含み、且つ、端部における縦糸の長さは、ストリップのコア部における縦糸の長さより長い。又、本発明は、前述のチェーンリンクを含むチェーン、及び様々な用途における前述のチェーンの使用に関する。【選択図】なし【特許請求の範囲】
【請求項１】
横糸及び縦糸を含むストリップを含むチェーンリンクであって、前記ストリップは、長手方向コア部と、長手方向端部と、を含み、且つ、前記端部における前記縦糸の長さは、前記ストリップの前記コア部における前記縦糸の長さより長い、チェーンリンク。
【請求項２】
前記端部における前記縦糸の長さは、前記ストリップの前記コア部における前記縦糸の長さより少なくとも２％長い、請求項１に記載のチェーンリンク。
【請求項３】
前記ストリップの前記コア部表面は、前記ストリップの全表面の少なくとも２％及び多くとも５０％である、請求項１に記載のチェーンリンク。
【請求項４】
前記縦糸は高性能糸条を含む、請求項１〜３のいずれか一項に記載のチェーンリンク。
【請求項５】
前記高性能糸条は、ポリマー、好ましくはポリオレフィン、より好ましくはポリエチレン、最も好ましくはＵＨＭＷＰＥを含む、請求項４に記載のチェーンリンク。
【請求項６】
前記ストリップは織り構造物である、請求項１〜５のいずれか一項に記載のチェーンリンク。
【請求項７】
前記ストリップは、前記ストリップの複数の回旋を形成し、前記ストリップは、長手方向軸を有し、且つ、前記ストリップのそれぞれの回旋は、前記ストリップの長手方向軸に沿った撚りを含み、前記撚りは１８０度の奇数倍である、請求項１〜６のいずれか一項に記載のチェーンリンク。
【請求項８】
前記縦糸は様々な力価を有する、請求項１〜７のいずれか一項に記載のチェーンリンク。
【請求項９】
前記縦糸は、９００ＭＰａの張力及び３０℃の温度で測定される様々な最小クリープ速度を有する、請求項１〜８のいずれか一項に記載のチェーンリンク。
【請求項１０】
請求項１〜９のいずれか一項に記載のチェーンリンクを含むチェーン。
【請求項１１】
前記糸条における材料の融解温度より低い温度で、使用前に前記チェーンを予備伸長することによって、請求項１０に記載のチェーンの強度を強化するための方法。
【請求項１２】
保管、ロールオン／オフダンプスターをダンプスター運搬トラック又は積荷を商用トラック、フラットベッドトレーラーに固定するなどの固定、航空機又は船舶等の、吊上げ及び巻き上げ、ロギング、運搬及び操作、推進及び駆動、係留、貨物保持における、貨物を取扱い輸送するための固縛及び縛り付けについての請求項１０に記載のチェーンの使用。
【請求項１３】
長手方向コア部と、少なくとも２つの長手方向端部と、を含むストリップであって、前記ストリップは、横糸と、縦糸と、を含み、前記端部における前記縦糸の長さは、前記ストリップの前記コア部における前記縦糸の長さより長いストリップ。
【発明の詳細な説明】
【発明の詳細な説明】
【０００１】
本発明は、縦糸を含むストリップを含むチェーンリンクに関する。又、本発明は、前述のチェーンリンクを含むチェーンに関する。更に、本発明は、特定の用途における前述のチェーンの使用に関する。
【０００２】
このようなチェーンリンクは、従来技術より既に知られている。例えば、文書、国際公開第２００８０８９７９８号パンフレットでは、ポリオレフィンマルチフィラメント糸条、特に超高分子量ポリエチレン（ＵＨＭＷＰＥ）マルチフィラメント糸条を含むストリップを含むチェーンリンクを開示している。文書、国際公開第２００９／１１５２４９Ａ１号パンフレットでは、ポリマーマルチフィラメント糸条を含み、且つ、少なくとも、隣接するチェーンリンクと相互接続する部分で厚さτ１を有する第１のチェーンリンクを開示しており、隣接するリンクは、少なくとも、第１のリンクと相互接続する部分で厚さτ２を有し、且つ、τ２／τ１の比は少なくとも１．２である。国際公開第２００９／１１５２４９Ａ１号パンフレットに開示されるチェーンは、様々な材料、厚さ、及び重量からなり、且つ、ほぼ等しい強度を有する交互の剛性と可撓性のリンクから作製されることができる。
【０００３】
前述の文書に記載されるチェーンが最新技術における改良をもたらすが、合成のチェーンを更に改良することの絶え間ない必要性が存在する。従来技術で開示されるチェーンの効率は、２つの隣接するチェーンリンクの間の応力分布がむしろ不均一であることからより低く、これは、予想される又は所望されるよりもチェーンにおいて加えられるより低い荷重でチェーンリンクの損傷又は破損を引き起こす。更に、この知られているハイブリッドチェーン構造は、典型的には、チェーンに更なる重量をもたらす。更に、様々な厚さ及び重量を有する、様々な種類の材料を有する従来技術のチェーンリンクを使用することによって、チェーンは、複雑な方法によって高コストで製造され、チェーンリンクが様々な経時変化（例えば、劣化及び腐食）の挙動を示すことから、安全性に対する危険性のリスクをもたらす。
【０００４】
従って、本発明の目的は、使用される糸条の量に対して改善された効率をチェーンにもたらすことであり、これは、隣接するチェーンリンクの間の最大荷重伝達を管理しながら強度の損失を低減する。
【０００５】
本発明の目的は、縦糸を含むストリップを含むチェーンリンクで達成され、この場合に、ストリップは、長手方向コア部と、少なくとも２つの長手方向端部と、を含み、且つ、端部における縦糸の長さは、ストリップのコア部における縦糸の長さより長い。
【０００６】
驚くべきことに、本発明によるチェーンリンクをチェーン構造に用いることにより、チェーンの破断強度及び効率の増加が得られることが判明した。更に、利用される繊維強度の損失が著しく少なくなると、チェーンの強度単位当たりのコストが低くなる。
【０００７】
本発明によるチェーンリンクの更なる利点は、より軽量でより高い安全性の要素を含む、即ち、高い荷重を受けた場合に失敗又は破損することが少なくなる。
【０００８】
本明細書において、「繊維」とは、長さ、幅、及び厚さを有する細長体であり、前述の細長体の長さ寸法は、幅及び厚さの横寸法よりもはるかに大きいものと理解される。繊維は、フィラメントとして当技術分野において知られている連続長、又は、短繊維として当技術分野において知られている不連続長を有することができる。繊維は、例えば、円形、豆形、楕円形、又は長方形の規則的又は不規則な断面などの、様々な断面を有することができ、且つ、繊維は、撚られる又は撚られていないことができる。
【０００９】
本明細書において、「糸条」とは、複数の繊維又はフィラメント、即ち、少なくとも２つの個々の繊維又はフィラメントを含む細長体と理解される。本明細書において、個々の繊維又はフィラメントとは、こうした繊維又はフィラメントと理解される。「糸条」という用語は、連続フィラメント糸条、又は、複数の連続フィラメント繊維を含むフィラメント糸条、及び、短繊維とも称される短い繊維を含む短繊維糸条又は紡績糸条を含む。こうした糸条は、当業者に知られている。
【００１０】
本明細書において、「ストリップ」とは、厚さ（ｔ）及び幅（ｗ）を有する細長体を意味し、この場合に、厚さ（ｔ）は幅（ｗ）よりもはるかに小さい。特に、本明細書において、「ストリップ」とは、コア部と長手方向端部を有し、且つ、好ましくはコア部分の中心に最大厚さ（ｔｍａｘ）、好ましくは長手方向端部に最小厚さ（ｔｍｉｎ）、及び幅（ｗ）を有し、両方の厚さは幅（ｗ）より小さい細長体を意味する。又、最大厚さ及び最小厚さは、同一であることができる。こうしたストリップは、好ましくは、可撓性物体、特に、例えば、狭織又はテキスタイルウェビング（ｔｅｘｔｉｌｅ  ｗｅｂｂｉｎｇ）とも当技術分野で知られる平織及び／又は綾織構成などの布地又は織物構造物である。ストリップは、規則的又は不規則的な断面を有することができる。或いは、ストリップは、テープ又は中空の円形状の織物チューブ又はスリーブであり得る。又、「ストリップ」は、本明細書において、帯紐又は狭織又は織られた構造物としても称されることができる。
【００１１】
「縦糸」とは、一般的には、異なる又は類似の組成を有する多数の糸条と理解され、又、縦糸システムとも称されることができる。それぞれの縦糸は、ストリップの機械方向で実質的に縦方向に延びている。一般的には、縦方向は、縦糸の長さによってのみ制限され、一方、ストリップの幅は、個々の縦糸の数（本明細書においてピッチ数とも称される）及び使用された織機の幅によって主として制限される。
【００１２】
「横糸」という用語は、一般的には、ストリップの機械方向を横断する、横方向に延びる糸条を意味する。ストリップの織り順によって定義され、横糸は、前述の少なくとも１つの縦糸と繰返し織り合わされる又は相互接続される。縦糸と横糸の間に形成される角度は、好ましくは約９０°である。ストリップは、１つの単一の横糸又は類似の又は異なる組成を有する複数の横糸を含むことができる。本発明によるストリップにおける横糸は、１つの単一の横糸又は複数の横糸であり得る。
【００１３】
本明細書において、「織り端（ｓｅｌｖｅｄｇｅ）」（又は織物の端（ｓｅｌｖａｇｅ））とは、ストリップ又は帯紐又は狭い構造物の織られた最外端部、特にストリップ又は帯紐又は狭い構造物の端部を意味し、この場合に、ストリップの端部に垂直な方向で延びる糸条は、自由な端部としてストリップから延在するのではなく、ストリップに戻ることによって端部で連続している。典型的には、織り端は、シャトル製織プロセスの際に緯（横とも称される）糸で形成されるが、その他の技術又は縦糸で作製することもできる。
【００１４】
好ましくは、本発明によるチェーンリンクのストリップにおける横糸及び／又は縦糸は、高性能糸条に加工することができる任意のポリマー及び／又はポリマー組成物を含む。より好ましくは、本発明によるチェーンリンクにおけるストリップは、高性能糸条を含む。
【００１５】
本発明の文脈において、「高性能糸条」又は「高性能繊維」としては、例えば、エチレン及び／又はプロピレンなどのα−オレフィンのホモポリマー及び／又はコポリマー、ポリオキシメチレン、ポリ（フッ化ビニルイジン）、ポリ（メチルペンテン）、ポリ（エチレン−クロロトリフルオロエチレン）、例えば、ポリ（ｐ−フェニレンテレフタルアミド）（ケブラー（登録商標）として知られる）などのポリアミド及びポリアラミド、ポリアリーレート、ポリ（テトラフルオロエチレン）（ＰＴＦＥ）、ポリ｛２，６−ジイミダゾ−［４，５ｂ−４’，５’ｅ］ピリジニレン−１，４（２，５−ジヒドロキシ）フェニレン｝（Ｍ５として知られる）、ポリ（ｐ−フェニレン−２、６−ベンゾビスオキサゾール）（ＰＢＯ）（Ｚｙｌｏｎ（登録商標）として知られる）、ポリ（ヘキサメチレンアジプアミド）（ナイロン６，６として知られる）、ポリブチレン、例えば、ポリ（エチレンテレフタラート）、ポリ（ブチレンテレフタラート）、及びポリ（１，４シクロヘキシリデンジメチレンテレフタラート）などのポリエステル、ポリアクリロニトリル、ポリビニルアルコール、及び、例えば、Ｖｅｃｔｒａｎ（登録商標）（パラヒドロキシ安息香酸及びパラヒドロキシナフタル酸のコポリマー）などの、例えば、米国特許第４３８４０１６号明細書から知られる、サーモトロピック液晶ポリマー（ＬＣＰ）を含む又はこれらからなる群から選択されるポリマーを含む糸条又は繊維が挙げられる。又、カーボンナノチューブを含む縦糸及び／又は横糸が可能である。又、前述のポリマーを含む糸条の組合せは、本発明によるチェーンリンクにおけるストリップを製造するために使用される縦糸に含まれることができる。より好ましくは、本発明によるチェーンリンクは、プロピレン及び／又はエチレンホモポリマー及び／又はプロピレン及び／又はエチレン系コポリマーなどの、ポリオレフィン、好ましくはα−ポリオレフィンを含む縦糸を含む。前述のポリマー材料の平均分子量（Ｍｗ）及び／又は固有粘度（ＩＶ）は、例えば、引張り強度などの所望の機械的特性を有する繊維を得るために、当業者によって容易に選択することができる。技術文献は、強度のある繊維、即ち高い引張り強度を有する繊維を得るために、当業者が用いるべきＭｗ又はＩＶの値だけでなく、こうした繊維をどのように作製するかについての更なる指針を提供する。
【００１６】
或いは、高性能糸条は、本明細書において、少なくとも１．２Ｎ／ｔｅｘ、より好ましくは少なくとも２．５Ｎ／ｔｅｘ、最も好ましくは少なくとも３．５Ｎ／ｔｅｘ、最も好ましくは少なくとも４Ｎ／ｔｅｘの引張り強さ又は引張り強度を有する、糸条、好ましくはポリマー糸条を含むと理解されることができる。実用上の理由から、高性能糸条の引張り強さ又は引張り強度は、多くとも１０Ｎ／ｔｅｘであり得る。引張り強度は、以下の本明細書における「実施例」の部に記載される方法によって測定されることができる。
【００１７】
高性能糸条の引張り弾性率は、少なくとも４０ＧＰａ、より好ましくは少なくとも６０ＧＰａ、最も好ましくは少なくとも８０ＧＰａであることができる。前述の糸条における繊維の力価は、好ましくは少なくとも１００ｄｔｅｘ、更により好ましくは少なくとも１０００ｄｔｅｘ、更により好ましくは少なくとも２０００ｄｔｅｘ、更により好ましくは少なくとも３０００ｄｔｅｘ、更により好ましくは少なくとも５０００ｄｔｅｘ、更により好ましくは少なくとも７０００ｄｔｅｘ、最も好ましくは少なくとも１００００ｄｔｅｘである。
【００１８】
好ましくは、縦糸及び／又は横糸は、ポリマー、更により好ましくはポリオレフィン、更により好ましくはポリエチレン、最も好ましくは超高分子量ポリエチレン（ＵＨＭＷＰＥ）を含む高性能糸条を含む。縦糸及び／又は横糸は、ポリマー、好ましくはポリオレフィン、より好ましくは高性能ポリエチレン、最も好ましくは超高分子量ポリエチレン（ＵＨＭＷＰＥ）から実質的になることができる。チェーンにおいては、典型的には、力は、相互接続を介して一方のチェーンリンクから他方のチェーンリンクに伝達され、この場合に、リンクは直接ローカル相互接続を行う。接触の点又は箇所では、一般的には、チェーンリンクは、非常に応力がかかり（主として圧縮応力）、これは、リンクの局所的な損傷又は更に破損を容易にもたらす。糸条に高性能なもの、特にＵＨＭＷＰＥを使用すると、特に動的荷重条件下で、チェーンの耐用年数及び信頼性が改善する。
【００１９】
本発明の文脈において、「実質的になる」という表現は、「微量の更なる種を含むことができる」、即ち、「の９８重量％超を含む」という意味を有し、従って更なる種の２重量％までの存在を可能にする。
【００２０】
「ＵＨＭＷＰＥ」とは、１３５℃でデカリン溶液において測定される、少なくとも５ｄｌ／ｇ、好ましくは約８〜４０ｄｌ／ｇの固有粘度（ＩＶ）を有するポリエチレンであると理解される。固有粘度は、Ｍｎ及びＭｗなどの実際のモル質量パラメーターよりも容易に決定できるモル質量（分子量とも称される）の尺度である。ＩＶとＭｗの間のいくつかの経験的関係があるが、こうした関係はモル質量分布に基づいている。方程式Ｍｗ＝５．３７＊１０４［ＩＶ］１３．７（欧州特許出願公開第０５０４９５４Ａ１号明細書を参照されたい）に基づいて、８ｄｌ／ｇのＩＶは、約９３０ｋｇ／モルのＭｗに等しい。好ましくは、ＵＨＭＷＰＥは、１００の炭素原子当たり１未満の分岐、好ましくは３００の炭素原子当たり１未満の分岐を有する直鎖型ポリエチレンであり、通常、分岐又は側鎖又は鎖分岐は少なくとも１０の炭素原子を含む。直鎖型ポリエチレンは、プロピレン、ブテン、ペンテン、４−メチルペンテン、又はオクテンのようなアルケンなどの１つ以上のコモノマーを５モル％まで更に含むことができる。
【００２１】
本明細書において、「ＵＨＭＷＰＥ糸条」とは、超高分子質量ポリエチレンを含み、且つ、少なくとも１．５、好ましくは２．０、より好ましくは少なくとも２．５、又は少なくとも３．０のＮ／ｔｅｘの引張り強さを有する繊維を含む糸条であると理解される。繊維の引張り強度、又、単なる強度、又は引張り強さは、実験の部に記載されるように、周知の方法で決定される。ロープにおけるＵＨＭＷＰＥ繊維の引張り強さの上限の理由はないが、典型的には、利用可能な繊維は、多くとも約５〜６Ｎ／ｔｅｘでの引張り強さである。又、ＵＨＭＷＰＥ繊維は、例えば、少なくとも７５Ｎ／ｔｅｘ、好ましくは少なくとも１００Ｎ／ｔｅｘ、又は少なくとも１２５Ｎ／ｔｅｘなどの、高い引張り弾性率を有する。又、ＵＨＭＷＰＥ繊維は、高弾性率ポリエチレン繊維又は高性能ポリエチレン繊維とも称される。
【００２２】
ＵＨＭＷＰＥ糸条は、好ましくは少なくとも５ｄｔｅｘ、より好ましくは少なくとも１０ｄｔｅｘの力価を有する。実用上の理由から、本発明の糸条の力価は、多くとも数千ｄｔｅｘ、好ましくは多くとも５０００ｄｔｅｘ、より好ましくは多くとも３０００ｄｔｅｘである。好ましくは、糸条の力価は、１０〜１００００、より好ましくは１５〜６０００、最も好ましくは２０〜３０００ｄｔｅｘの範囲にある。
【００２３】
好ましくは、ＵＨＭＷＰＥ繊維は、少なくとも０．１ｄｔｅｘ、より好ましくは少なくとも０．５ｄｔｅｘ、最も好ましくは少なくとも０．８ｄｔｅｘのフィラメント力価を有する。最大フィラメント力価は、好ましくは多くとも５０ｄｔｅｘ、より好ましくは多くとも３０ｄｔｅｘ、最も好ましくは多くとも２０ｄｔｅｘである。
【００２４】
好ましくは、ＵＨＭＷＰＥ糸条は、ゲル紡糸繊維、即ちゲル紡糸プロセスで製造された繊維を含む。ＵＨＭＷＰＥ繊維を製造するためのゲル紡糸プロセスの例は、欧州特許出願公開第０２０５９６０Ａ号明細書、欧州特許出願公開第０２１３２０８Ａ１号明細書、米国特許第４４１３１１０号明細書、英国特許出願公開第２０４２４１４Ａ号明細書、英国特許出願公開第Ａ−２０５１６６７号明細書、欧州特許第０２００５４７Ｂ１号明細書、欧州特許第０４７２１１４Ｂ１号明細書、国際公開第０１／７３１７３Ａ１号パンフレット、及び欧州特許第１，６９９，９５４号明細書を含む、多くの刊行物に記載されている。典型的には、ゲル紡糸プロセスは、高い固有粘度のポリマー（例えば、ＵＨＭＷＰＥ）の溶液を調製する工程と、溶解温度を超える温度で溶液を押し出して繊維を形成する工程と、繊維をゲル化温度未満に冷却し、これにより繊維を少なくとも部分的にゲル化する工程と、溶媒を少なくとも部分的に除去する前、その間、及び／又はその後に繊維を延伸する工程と、を含む。得られたゲル紡糸繊維は、例えば、多くとも５００ｐｐｍなどの非常に少量の溶媒を含むことができる。
【００２５】
ストリップは、例えば、全重量ストリップ組成物の０〜３０重量％、好ましくは５〜２０重量％の量で任意の慣用の添加剤を更に含むことができる。横糸及び／又は縦糸は、所望の特性、着色剤、溶媒、酸化防止剤、熱安定剤、流動促進剤等に応じて、例えば、接着を低減又は改善するための被覆によって、被覆されることができる。前述の糸条は、糸条において繊維をともに保持するために、好ましくは１０〜２０重量％のポリウレタン、特に水分散ポリウレタン被覆で被覆されることができる。その他の適切な被覆は、シリコーン、ポリエステル、及び反応性系被覆を含むことができる。
【００２６】
好ましくは、縦糸は、本明細書で参照される高性能糸条の定義による高性能糸条を含む。好ましくは、縦糸は、全縦糸重量組成に基づいて少なくとも１０重量％の高性能糸条を含み、より好ましくは少なくとも２５重量％、更により好ましくは少なくとも５０重量％、更により好ましくは少なくとも７５重量％、更により好ましくは少なくとも９０重量％、最も好ましくは１００重量％の高性能糸条を含む。より好ましくは、高性能糸条は、ポリエチレンを含む、又はこれからなり、最も好ましくは、ＵＨＭＷＰＥを含む、又はこれからなる。
【００２７】
本発明のチェーンリンクのストリップにおける横糸は、好ましくは、本明細書で参照する高性能糸条の定義による高性能糸条を含む。より好ましい実施形態においては、横糸は、全横糸重量組成に基づいて少なくとも１０重量％の高性能糸条、より好ましくは少なくとも２５重量％、更により好ましくは少なくとも５０重量％、更により好ましくは少なくとも７５重量％、更により好ましくは少なくとも９０重量％、最も好ましくは１００重量％の高性能糸条を含む。より好ましくは、高性能糸条は、高性能ポリエチレン、最も好ましくはＵＨＭＷＰＥを含む。
【００２８】
ストリップの長手方向端部における縦糸の長さＬは、好ましくは、ストリップのコア部における縦糸の長さＬよりも少なくとも２％、好ましくは少なくとも５％、より好ましくは少なくとも１０％、更により好ましくは少なくとも１５％、更により好ましくは少なくとも２０％、最も好ましくは少なくとも３０％、更に最も好ましくは少なくとも４０％ストリップのコア部における縦糸の長さよりも長い。長さが短くてもチェーン効率が向上することはない。ストリップの長手方向端部における縦糸の長さＬは、ストリップのコア部における縦糸の長さＬより好ましくは多くとも５０％長く、より長い長さは非常に緩い不安定なチェーン構成を決定する場合がある。
【００２９】
いかなる理論にも束縛されるものではないが、本発明によるチェーンリンクの構成においてストリップを使用することにより、隣接する相互接続されたチェーンリンクの間の接触表面が変化し、力がそれぞれの点においてチェーンリンクのそれぞれの方向により等価に分散し、局所的なピーク応力を最小にすると考えられる。これは、相互接続された隣接するチェーンリンクの間に最適なサドルを形成し、前述のリンクの間の最大荷重伝達を可能にし、チェーンの破断強度及び効率を増加させることができる。最適なサドルは、チェーンリンクの任意の点で全方向に渡る、大きな接触表面、及びほぼ等しい力分散を特徴とすることができ、これにより、隣接するチェーンリンクの間の最適な荷重伝達をもたらす。
【００３０】
隣接するリンクに向かうその位置に対して、ストリップのそれぞれの端部は、外側及び内側を有することができる。外端部側は、ストリップの外側／外部に面する部分（例えば、隣接するチェーンリンク）である。内端部側は、ストリップのコアに面する端部の一部であり、外端部に対向している。両方の内端部側は、コア部と隣接している。両方の外端部側は、外側（例えば、隣接するチェーンリンク）に面する。「内」部及び「外」部と称されるが、これらの名称は限定的ではなく交換可能であることは言うまでもない。本明細書においては、ストリップのコアは、２つの長手方向端部の間に位置するストリップの長手方向部であり、長手方向端部の両方の内部に隣接する。それぞれの長手方向端部は、織り端を含むことができる、又はこれからなることができる。
【００３１】
外側に向かう及び／又は別のストリップに向かうその位置に対して、１つのストリップのそれぞれの端部は、典型的には、上表面（本明細書において「上側」とも称される）、及び上表面に対向する下表面（本明細書において「下側」とも称される）を有することができる。上表面及び下表面と称されるが、これらの名称は限定的ではなく交換可能であり得ることは言うまでもない。
【００３２】
好ましくは、ストリップは、２つの長手方向端部を有する。
【００３３】
好ましくは、ストリップのコア部表面は、ストリップの全表面の、少なくとも２％、少なくとも５％、少なくとも１０％、少なくとも２０％、又は少なくとも４０％である。好ましくは、ストリップのコア部は、本発明によるチェーンリンクにおけるストリップの表面の多くとも５０％を覆う。それぞれの端部は、好ましくは、本発明によるチェーンリンクにおけるストリップの表面の多くとも２５％を覆う。好ましくは、ストリップの端部及びコア部は、ストリップの表面の１００％を覆う。
【００３４】
縦糸の濃度は、ストリップの幅に渡る勾配として変動することができ、好ましくは、それぞれの端部は、最も長い長さの縦糸を含み、且つ、好ましくは、コア部は、最も短い長さの縦糸を含む。コア部から端部に向かう縦糸長さの増加の勾配は、対称的に構成されたストリップのそれぞれの側で、４９％、４７．５％、４５％、４０％、２５％を被覆することができる。好ましくは、縦糸長さのコア部から長手方向端部までの滑らかな移行機能が存在する。
【００３５】
好ましくは、ストリップは、複数の縦糸及び典型的には複数の横糸を含む。縦糸及び横糸によって形成される織り構造又は帯紐構造は、織りプロセスの間、使用される縦糸及び横糸の数及び直径、並びに縦糸及び横糸の間に使用される織り順序に応じて、複数のタイプであり得る。こうした異なる順序は、当業者に周知である。周知の織りプロセスを通して、横糸は縦糸を織り交ぜる。又、こうした織り交ぜられた構造は、単層ストリップとも称されることができる。ストリップは、１つの寸法（厚さ）が２つのその他の寸法（長さ又は縦方向及び幅又は横方向）よりもはるかに小さい３次元の物体であると考えることができる。一般的には、長さ方向は、縦糸の長さによってのみ制限され、一方、ストリップの幅は、個々の縦糸の数及び使用される織機の幅によって主として制限される。
【００３６】
本発明によるチェーンリンクのストリップにおける縦糸システムは、最小クリープ速度及び／又は比重及び／又は伸び及び／又は密度、最適なサドル形成を更に促進することができる差、及び隣接するチェーンリンクの間の最大荷重伝達を減少させる応力などの、類似又は異なる特性を有する縦糸を含むことができる。
【００３７】
ストリップのコア部は、長手方向端部に含まれる縦糸（好ましくは、縦糸Ｂ）よりも低い最小クリープ速度を有する縦糸（好ましくは、縦糸Ａ）を含むことができ、最小クリープ速度は、９００ＭＰａの張力及び３０℃の温度で測定される。好ましくは、より低い最小クリープ速度を有する縦糸は、ポリエチレン、好ましくは高性能ポリエチレン、最も好ましくはＵＨＭＷＰＥ、更に最も好ましくはオレフィン分岐（ＯＢ）を含むＵＨＭＷＰＥを含む。より好ましくは、より低い最小クリープ速度を有する縦糸は、オレフィン分岐を含むＵＨＭＷＰＥを含む。最も好ましくは、本発明によるストリップのより低い最小クリープ速度を有する縦糸は、ポリエチレン、好ましくは高性能ポリエチレン、最も好ましくはＵＨＭＷＰＥ、更に最も好ましくはオレフィン分岐（ＯＢ）を含むＵＨＭＷＰＥから実質的になる。こうしたＵＨＭＷＰＥは、例えば、参照により本明細書に含まれる文献、国際公開第２０１２１３９９３４号パンフレットに記載されている。ＯＢは、１〜２０、より好ましくは２〜１６、更により好ましくは２〜１０、最も好ましくは２〜６の炭素原子数を有することができる。前述の分岐が、好ましくはアルキル分岐、より好ましくはエチル分岐、プロピル分岐、ブチル分岐、又はヘキシル分岐、最も好ましくはエチル又はブチル分岐である場合、繊維の延伸性、及びクリープを安定化することに関して良好な結果が得られる。例えば、エチル又はブチルなどのオレフィン分岐の１０００の炭素原子当たりの数は、例えば、欧州特許第０２６９１５１号明細書（特にその４ページ）においてなどの、ＮＭＲ測定に基づく較正曲線を用いて１３７５ｃｍ−１の吸収を定量化することにより、厚さ２ｍｍの圧縮成形フィルムにおけるＦＴＩＲによって決定されることができる。又、好ましくは、ＵＨＭＷＰＥは、０．０１、より好ましくは０．０５〜１．３０、より好ましくは０．１０〜１．１０、更により好ましくは０．３０〜１．０５の１０００の炭素原子当たりのオレフィン分岐の量（ＯＢ／１０００Ｃ）を有する。本発明に従って使用されるＵＨＭＷＰＥがエチル分岐を有する場合、好ましくは、前述のＵＨＭＷＰＥは、０．４０〜１．１０、より好ましくは０．６０〜１．１０、更により好ましくは０．６４〜０．７２又は０．６５〜０．７０、最も好ましくは０．７８〜１．１０、更に最も好ましくは０．９０〜１．０８、又は１．０２〜１．０７の１０００の炭素原子当たりのエチル分岐の量（Ｃ２Ｈ５／１０００Ｃ）を有する。本発明に従って使用されるＵＨＭＷＰＥがブチル分岐を有する場合、好ましくは、前述のＵＨＭＷＰＥは、０．０５〜０．８０、より好ましくは０．１０〜０．６０、更により好ましくは０．１５〜０．５５、最も好ましくは０．３０〜０．５５の１０００の炭素原子当たりのブチル分岐の量（Ｃ４Ｈ９／１０００Ｃ）を有する。好ましくは、オレフィン分岐を含むＵＨＭＷＰＥを含む糸条は、オレフィン分岐を含み、且つ、伸び応力（ＥＳ）、並びに１０００の炭素原子当たりのオレフィン分岐の数（ＯＢ／１０００Ｃ）と、少なくとも０．２、より好ましくは少なくとも０．５の伸び応力（ＥＳ）との間の比（ＯＢ／１０００Ｃ）／ＥＳを有するＵＨＭＷＰＥを紡糸することによって得られる。前述の比は、前述のＵＨＭＷＰＥ繊維が、７０℃の温度で６００ＭＰａの荷重を受け、少なくとも９０時間、好ましくは少なくとも１００時間、より好ましくは１１０時間〜４４５時間、好ましくは少なくとも１１０時間、更により好ましくは少なくとも１２０時間、最も好ましくは少なくとも１２５時間のクリープ寿命を有する場合に測定することができる。ＵＨＭＷＰＥの伸び応力（Ｎ／ｍｍ２でのＥＳ）は、ＩＳＯ  １１５４２−２Ａに従って測定することができる。好ましくは、ＵＨＭＷＰＥは、少なくとも０．３、より好ましくは少なくとも０．４、更により好ましくは少なくとも０．５、更により好ましくは少なくとも０．７、更により好ましくは少なくとも１．０、更により好ましくは少なくとも１．２の比（ＯＢ／１０００Ｃ）／ＥＳを有する。本発明で使用されるＵＨＭＷＰＥがエチル分岐を有する場合、好ましくは、前述のＵＨＭＷＰＥは、少なくとも１．００、より好ましくは少なくとも１．３０、更により好ましくは少なくとも１．４５、更により好ましくは少なくとも１．５０、最も好ましくは少なくとも２．００の比（Ｃ２Ｈ５／１０００Ｃ）／ＥＳを有する。好ましくは、前述の比は、１．００〜３．００、より好ましくは１．２０〜２．８０、更により好ましくは１．４０〜１．６０、更により好ましくは１．４５〜２．２０である。ＵＨＭＷＰＥがブチル分岐を有する場合、好ましくは、前述のＵＨＭＷＰＥは、少なくとも０．２５、より好ましくは少なくとも０．３０、更により好ましくは少なくとも０．４０、更により好ましくは少なくとも０．７０、より好ましくは少なくとも１．００、最も好ましくは少なくとも１．２０の比（Ｃ４Ｈ９／１０００Ｃ）／ＥＳを有する。好ましくは、前述の比は、０．２０〜３．００、より好ましくは０．４０〜２．００、更により好ましくは１．４０〜１．８０である。好ましくは、ＵＨＭＷＰＥは、多くとも０．７０、より好ましくは多くとも０．５０、より好ましくは多くとも０．４９、更により好ましくは多くとも０．４５、最も好ましくは多くとも０．４０のＥＳを有する。前述のＵＨＭＷＰＥがエチル分岐を有する場合、好ましくは、前述のＵＨＭＷＰＥは、０．３０〜０．７０、より好ましくは０．３５〜０．５０のＥＳを有する。前述のＵＨＭＷＰＥがブチル分岐を有する場合、好ましくは、前述のＵＨＭＷＰＥは、０．３０〜０．５０、より好ましくは０．４０〜０．４５のＥＳを有する。分岐したＵＨＭＷＰＥ繊維は、１０００の炭素原子当たりのエチル分岐数（Ｃ２Ｈ５／１０００Ｃ）と伸び応力（ＥＳ）との比（Ｃ２Ｈ５／１０００Ｃ）／ＥＳが、少なくとも１．０であり、Ｃ２Ｈ５／１０００Ｃが、０．６０〜０．８０又は０．９０〜１．１０であり、且つ、ＥＳが、０．３０〜０．５０である、エチル分岐を含み、且つ、伸び応力（ＥＳ）を有するＵＨＭＷＰＥをゲル紡糸することによって得られることができる。好ましくは、ＵＨＭＷＰＥは、少なくとも１５ｄｌ／ｇ、より好ましくは少なくとも２０ｄｌ／ｇ、より更に好ましくは少なくとも２５ｄｌ／ｇのＩＶを有する。好ましくは、ＵＨＭＷＰＥ繊維は、少なくとも９０時間、好ましくは少なくとも１５０時間、より好ましくは少なくとも２００���間、更により好ましくは少なくとも２５０時間、最も好ましくは少なくとも２９０時間、更に最も好ましくは少なくとも３５０時間のクリープ寿命を有する。又、分岐したＵＨＭＷＰＥ繊維は、１０００の炭素原子当たりのブチル分岐数（Ｃ４Ｈ９／１０００Ｃ）と伸び応力（ＥＳ）との比（Ｃ４Ｈ９／１０００Ｃ）／ＥＳが、少なくとも０．５であり、Ｃ４Ｈ９／１０００Ｃが、０．２０〜０．８０であり、且つ、ＥＳが、０．３０〜０．５０である、ブチル分岐を含み、且つ、伸び応力（ＥＳ）を有するＵＨＭＷＰＥをゲル紡糸することによって得られることができる。好ましくは、ＵＨＭＷＰＥは、少なくとも１５ｄｌ／ｇ、より好ましくは少なくとも２０ｄｌ／ｇのＩＶを有する。好ましくは、繊維は、少なくとも９０時間、より好ましくは少なくとも２００時間、更により好ましくは少なくとも３００時間、更により好ましくは少なくとも４００時間、最も好ましくは少なくとも５００時間のクリープ寿命を有する。本発明によるチェーンリンクにおけるストリップの縦糸Ａに好ましくは使用されるポリオレフィン、好ましくはポリエチレン、最も好ましくは分岐したＵＨＭＷＰＥは、当技術分野で知られる任意のプロセスによって得ることができる。好ましくは縦糸Ａに含まれるポリオレフィンは、更に、又はその代わりに、主となるポリマー鎖に塩素側鎖基を含むことができる。こうした繊維は、例えば、ポリオレフィン、好ましくはポリエチレン、最も好ましくはＵＨＭＷＰＥの塩素化などの、当技術分野で既に知られている任意の方法によって得られることができる。このような塩素化方法は、例えば、参照により本明細書に組み込まれる文献、公開された学位論文、Ｈ．Ｎ．Ａ．Ｍ．Ｓｔｅｅｎｂａｋｋｅｒｓ−Ｍｅｎｔｉｎｇ，「Ｃｈｌｏｒｉｎａｔｉｏｎ  ｏｆ  ｕｌｔｒａｈｉｇｈ  ｍｏｌｅｃｕｌａｒ  ｗｅｉｇｈｔ  ｐｏｌｙｅｔｈｙｌｅｎｅ」，ＰｈＤ  Ｔｈｅｓｉｓ，ｔｅｃｈｎｉｃａｌ  Ｕｎｉｖｅｒｓｉｔｙ  ｏｆ  Ｅｉｎｄｈｏｖｅｎ，Ｔｈｅ  Ｎｅｔｈｅｒｌａｎｄｓ（１９９５）に記載されている。この文献は、例えば、９０℃で溶液にて回転ドラムにおいて、２０〜４０℃での懸濁液におけるＰＥ粉末の塩素化を記載している。例えば、可変量の塩素基を有するＨＤＰＥ及びＵＨＭＷＰＥなどの、ポリエチレンを含む繊維が、この文献に記載されている。
【００３８】
より高い最小クリープ速度を有する縦糸のより低い最小クリープ速度を有する縦糸に対する最小クリープ速度の比、好ましくは、縦糸Ｂの最小クリープ速度の縦糸Ａの最小クリープ速度に対する比は、少なくとも２であり、最小クリープ速度は、９００ＭＰａの張力及び３０℃の温度で測定され、この場合に、コア部における縦糸Ａの濃度は、ストリップの端部における糸条Ａの濃度より高く、且つ、端部における縦糸Ｂの濃度は、ストリップのコア部における縦糸Ｂの濃度より高く、且つ、縦糸Ｂは高性能糸条を含み、本明細書において記載されるように、好ましくは、高性能糸条は、ポリエチレン、より好ましくは超高分子量ポリエチレン（ＵＨＭＷＰＥ）を含み、本明細書において記載されるように、縦糸Ａは、ポリオレフィン分岐を含むポリエチレン、好ましくはオレフィン分岐（ＯＢ）を含むＵＨＭＷＰＥを含む高性能糸条を含む。糸条Ｂの最小クリープ速度の糸条Ａの最小クリープ速度に対するより小さい比は、無視できる効果を有する場合がある、又は更にチェーンの効率を低下させる場合がある。より好ましくは、糸条Ｂの最小クリープ速度の糸条Ａの最小クリープ速度に対する比は、少なくとも５、少なくとも１０、少なくとも５０、少なくとも１００以上である。糸条Ａの最小クリープ速度は、多くとも１×１０−５％／秒であり得、前述の最小クリープ速度は、９００ＭＰａの張力及び３０℃の温度で測定される。好ましくは、又、本発明のチェーンリンクのストリップにおける縦糸Ａは、９００ＭＰａの張力及び３０℃の温度で測定される、多くとも４×１０−６％／秒、最も好ましくは多くとも２×１０−６％／秒の最小クリープ速度を有する。最も好ましくは、縦糸Ａの最小クリープ速度は、少なくとも約１×１０−１０％／秒である。
【００３９】
クリープは、当技術分野において既に知られているパラメーターであり、典型的には、材料に加えられる張力及び温度に依存する。高い張力及び高い温度の値は、典型的には、迅速なクリープ挙動を促進する。クリープは、非荷重の際に（部分的に）可逆的又は不可逆的であり得る。時間に依存する変形の速度は、クリープ速度と称され、繊維が前述の変形をどのくらい速く受けているかの尺度である。初期クリープ速度は高くてもよいが、クリープ変形は、一定の荷重の間に、無視できる（例えば、ゼロ値に近い）最終クリープ速度まで低下し得る。
【００４０】
本発明によるチェーンリンクのストリップにおける縦糸の最小クリープ速度は、本発明の実施例−分析評価の方法の部、及び公開された特許出願国際公開第２０１６／００１１５８号パンフレットに記載された方法によって測定することができる。特に、縦糸の最小クリープ速度は、ＡＳＴＭ  Ｄ８８５Ｍ標準法を９００ＭＰａの一定荷重下で３０℃の温度で適用し、次いで、本明細書において、クリープ応答（即ち、歪み伸び、％）を時間の関数として測定することによってマルチフィラメント糸条に適用されるクリープ測定から本明細書において導き出されている。本明細書においては、最小クリープ速度は、この一次関数が最も低い値を有する（例えば、いわゆる周知のシャービーアンドダウン図（Ｓｈｅｒｂｙ  ａｎｄ  Ｄｏｗｎ  ｄｉａｇｒａｍ）において糸条のクリープ速度［１／ｓ］が、糸条の歪み伸び［％］の関数としてプロットされる）、時間の関数としてクリープの一次関数によって決定される。
【００４１】
ストリップのコア部の厚さは、ストリップの少なくとも２つの長手方向端部の厚さと同様であり得、又は、コア部の厚さは、長手方向端部の厚さよりも大きくあり得る。後者の場合、本発明によるチェーンリンクのストリップにおける縦糸は、異なる力価を有することができる。本発明によるチェーンリンクのストリップにおける少なくとも２つの長手方向端部の厚さよりも大きいコア部の厚さは、様々な力価を有するストリップの端部に縦糸を使用することによって、或いは、その縦軸に沿って少なくとも１つ折り、好ましくは少なくとも２つ折りでストリップを折り、好ましくは次いでステッチを付けて折り目を所定の位置に固定して保持することによってなどの、当技術分野で周知の任意の方法によって達成することができる。好ましくは、縦糸Ａの力価は、縦糸Ｂの力価より高く、且つ、コア部における縦糸Ａの濃度は、ストリップの長手方向端部における糸条Ａの濃度より高く、且つ、端部における縦糸Ｂの濃度は、ストリップのコア部における縦糸Ｂの濃度より高い。本発明のストリップは、長手方向端部のそれぞれに含まれる縦糸Ｃを更に含むことができ、この場合に、縦糸Ａの力価は、縦糸Ｂの力価より高く、且つ、縦糸Ｂの力価は、縦糸Ｃの力価より高く、長手方向端部における個々の縦糸Ｂ及びＣの濃度は、ストリップのコア部における個々の縦糸Ｂ及びＣの濃度より高い。縦糸Ｃは、ストリップの最も外側の長手方向端部に位置することができる（例えば、ストリップの外側に向かって、縦糸Ｂに隣接し、長手方向端部で縦糸Ｂと共に、又は言い換えればストリップの外側と縦糸Ｂの間で）。縦糸Ａの力価は、１０ｄｔｅｘ〜１００００００ｄｔｅｘの範囲、好ましくは１００ｄｔｅｘ〜１０００００ｄｔｅｘの範囲、更に好ましくは１０００ｄｔｅｘ〜１００００ｄｔｅｘの範囲、最も好ましくは１５００ｄｔｅｘ〜７０００ｄｔｅｘの範囲、更に最も好ましくは２０００ｄｔｅｘ〜５０００ｄｔｅｘの範囲、更に最も好ましくは２０００ｄｔｅｘ〜３０００ｄｔｅｘの範囲にあることができる。縦糸Ｂの力価は、５ｄｔｅｘ〜５００，０００ｄｔｅｘの範囲、更に好ましくは５０ｄｔｅｘ〜２５００００ｄｔｅｘの範囲、より好ましくは２００ｄｔｅｘ〜１００００ｄｔｅｘの範囲、更により好ましくは５００ｄｔｅｘ〜７０００ｄｔｅｘの範囲、更により好ましくは７００〜７５００の範囲、最も好ましくは８００ｄｔｅｘ〜３０００ｄｔｅｘの範囲にある。縦糸Ｃの力価は、１ｄｔｅｘ〜１０００００ｄｔｅｘの範囲、好ましくは５０ｄｔｅｘ〜１００００ｄｔｅｘの範囲、最も好ましくは２２０ｄｔｅｘ〜７５００ｄｔｅｘの範囲にあることができる。本発明によるチェーンリンクにおけるストリップの糸条Ｂの糸条Ｃに対する重量比（Ｂ／Ｃ）は、０．１≦Ｂ／Ｃ≦１０であり得る。好ましくは、比Ｂ／Ｃは、０．５≦Ｂ／Ｃ≦５である。より好ましくは、比Ｂ／Ｃは、約０．７≦Ｂ／Ｃ≦３であり、更により好ましくは、前述の比は、１≦Ｂ／Ｃ≦２である。縦糸Ｃの濃度は、端部の全縦糸重量組成に基づいて、０重量％〜５０重量％、好ましくは２０重量％〜５０重量％で、端部において変動することができる。それぞれの長手方向端部における縦糸Ｃの濃度は、より好ましくは、１つの長手方向端部の全縦糸重量組成に基づいて、多くとも５０重量％、又は多くとも４０重量％、多くとも３０重量％、多くとも２０重量％、多くとも１０重量％、多くとも５重量％、又は多くとも０．５重量％である。
【００４２】
本発明によるチェーンリンクにおけるストリップの縦糸Ａの縦糸Ｂに対する重量比（Ａ／Ｂ）は、０．１≦Ａ／Ｂ≦１０であり得る。好ましくは、比Ａ／Ｂは、０．５≦Ａ／Ｂ≦５である。より好ましくは、比Ａ／Ｂは、約０．７≦Ａ／Ｂ≦３であり、更により好ましくは、前述の比は、１≦Ａ／Ｂ≦２である。こうした重量比を適用することによって、チェーンの破断強度及び効率は、増加する。本発明によるチェーンリンクにおけるストリップの糸条Ｂの糸条Ｃに対する重量比（Ｂ／Ｃ）は、０．１≦Ｂ／Ｃ≦１０であり得る。好ましくは、比Ｂ／Ｃは、０．５≦Ｂ／Ｃ≦５である。より好ましくは、比Ｂ／Ｃは、約０．７≦Ｂ／Ｃ≦３であり、更により好ましくは、前述の比は、１≦Ｂ／Ｃ≦２である。
【００４３】
端部における縦糸Ａの濃度は、好ましくは、それぞれの長手方向端部における全縦糸重量に基づいて、０重量％〜５０重量％の範囲にあり、又は、それぞれの長手方向端部における全縦糸重量に基づいて、少なくとも４０重量％、又は少なくとも３０重量％、又は少なくとも２０重量％、又は少なくとも１０重量％である。
【００４４】
それぞれの長手方向端部における縦糸Ｂの濃度は、好ましくは、それぞれの長手方向端部における全縦糸重量に基づいて、１００重量％〜５０重量％の範囲にあり、好ましくは１００重量％〜８５重量％の範囲にあり、最も好ましくは約１００重量％である。それぞれの長手方向端部における縦糸Ｂの濃度は、それぞれの長手方向端部における全縦糸重量に基づいて、好ましくは少なくとも６０重量％、より好ましくは少なくとも７０重量％、更により好ましくは少なくとも８０重量％、更により好ましくは少なくとも９０重量％、最も好ましくは少なくとも９５重量％である。
【００４５】
コア部における縦糸Ａの濃度は、好ましくは、コア部における全縦糸重量に基づいて、１００〜５０重量％、好ましくは多くとも９５重量％及び少なくとも７５重量％、好ましくは１００〜８５重量％、最も好ましくは約１００重量％である。コア部における縦糸Ａの濃度は、コア部における全縦糸重量に基づいて、好ましくは少なくとも６０重量％、より好ましくは少なくとも７０重量％、更により好ましくは少なくとも８０重量％、更により好ましくは少なくとも９０重量％、最も好ましくは少なくとも９５重量％である。
【００４６】
コア部における縦糸Ｂの濃度は、それぞれの長手方向端部における全縦糸重量に基づいて、好ましくは０重量％〜５０重量％の範囲にあり、又は、それぞれの長手方向端部における全縦糸重量に基づいて、少なくとも４０重量％、又は少なくとも３０重量％、又は少なくとも２０重量％、又は少なくとも１０重量％である。
【００４７】
縦糸Ｃの濃度は、端部の全縦糸重量組成に基づいて、０重量％〜５０重量％、好ましくは２０重量％〜５０重量％で端部において変動することができる。長手方向端部における縦糸Ｃの濃度は、一端部の全縦糸重量組成に基づいて、より好ましくは、多くとも５０重量％、又は多くとも４０重量％、多くとも３０重量％、多くとも２０重量％、多くとも１０重量％、多くとも５重量％、又は多くとも０．５重量％である。
【００４８】
コア部における縦糸の全重量は、合計で１００重量％である。それぞれの端部における縦糸の全重量は、合計で１００重量％である。本発明のストリップにおける縦糸及び横糸の全重量は、合計で１００重量％である。
【００４９】
縦糸Ａ及び縦糸Ｂ及び更なる縦糸の濃度は、ストリップの幅に渡る勾配として変動することができ、それぞれの長手方向端部は、好ましくは多くとも又は更に約１００重量％の縦糸Ｂ及び／又は縦糸Ｃなどの更なる縦糸を含み、且つ、コア部は、好ましくは多くとも又は更に約１００重量％の縦糸Ａを含む。本発明によるチェーンリンクにおけるストリップは、そのコア部（例えば、糸条Ａなどのより高い力価の糸条を含む）においてより厚い（例えば、より高い力価を有する）断面プロファイルを有することができ、長手方向端部（例えば、糸条Ｂ及び場合により糸条Ｃなどの、より低い力価の糸条を含む）に向かって、コア部、及び端部に渡り、徐々にその厚さを減少させる（例えば、力価を低下させることによって）。これにより、ほぼレンズ形状の厚さプロファイル、又は平坦な階段状のプロファイル、又は本明細書においてストリップの「実質的に楕円形の断面」とも称される断面プロファイルのほぼ楕円形の近似が得られることができる。
【００５０】
ストリップは、方程式０．２＜Ｍ／Ｅ＜３を満たすことができ、式中、Ｍはストリップの幅におけるコア部であり、且つ、Ｅはストリップの幅における端部の合計であり、ストリップの全幅はＭとＥからなる。好ましくは、ＭはＥに等しい。又、好ましくは、Ｅ＝約１／２Ｅ１＋約１／２Ｅ２であり、Ｅ１は幅において一方の長手方向端部であり、Ｅ２は幅において他方の（又は反対の）長手方向端部である。好ましくは、ストリップは、方程式０．１５＜Ｍ／Ｅ＜２を満たすことができる。
【００５１】
本発明によるチェーンリンクにおけるストリップの幅は、好ましい幅が少なくとも５ｍｍ、好ましくは少なくとも２５ｍｍ、より好ましくは少なくとも５０ｍｍで大きな範囲に渡り変動することができる。ストリップは、多くとも６００ｍｍ、好ましくは多くとも１０００ｍｍの幅を有することができる。ストリップの厚さは、好ましくは、ストリップが、少なくともｗ／ｔｍａｘ＝５：１、より好ましくは少なくともｗ／ｔｍａｘ＝１０：１の幅対厚さの比を有するように選択され、幅対厚さの比は、好ましくは多くともｗ／ｔｍａｘ＝１００：１、ｗ／ｔｍａｘ＝１０００：１、更により好ましくは多くともｗ／ｔｍａｘ＝５０：１である。ストリップの幅対厚さの比を制限することによって、チェーンのリンクは、例えばフックなどの取付け手段により容易に利用可能である。場合により、ストリップは、バンド又はフラットバンドと称されることができる。ストリップの例は、テープ、フィルム、又はストラップであり得る。ストラップは、例えば、平織及び／又は綾織構成などの、当技術分野において知られている任意の構成に、例えば、糸条を織る、編み付ける、又は編むことによって容易に作製される。ストラップは、好ましくは、ｎ本撚りの織物帯紐構成を有し、この場合に、ｎは、好ましくは多くとも４、より好ましくは３、最も好ましくは２である。このような帯紐構成は、チェーンリンクに増加した柔軟性を付与するという利点を有する。ストラップは、その機械的特性、更には特に破断伸びを調整するために、様々な締め付け係数で構成されることができる。好ましい締め付け係数は、ストラップが、多くとも６％、より好ましくは多くとも４％の破断伸びを有するものである。締め付け係数は、本明細書においては、ストラップの長手方向に平行に延在する糸条の数に単位長さ当たりの糸条の力価を乗じたものとして定義される。
【００５２】
好ましくは、本発明によるチェーンリンクは、少なくとも１ｇ／ｍの単位長さ当たりの全重量を有する。単位長さ当たりの重量は、より高い力価及び／又はより多くのマルチフィラメント糸条を使用することによって増加されることができる。
【００５３】
本発明によるチェーンリンクを含むチェーンの破断強度は、好ましくは、少なくとも２３ｋＮ、少なくとも４０ｋＮ、少なくとも５０ｋＮ、少なくとも１００ｋＮ、少なくとも２００ｋＮ、少なくとも４００ｋＮ、少なくとも５００ｋＮ、少なくとも１０００ｋＮ、少なくとも５０００ｋＮ、少なくとも１００００ｋＮ、少なくとも２０，０００ｋＮ、又は少なくとも５００００ｋＮである。
【００５４】
本発明による繊維の初期強度に対するチェーンの得られた破断強度の強度効率は、少なくとも５％、少なくとも１０％、少なくとも３０％、又は少なくとも５０％であり得る。
【００５５】
本発明によるチェーンリンクにおけるストリップは、例えば、国際公開第２００８０８９７９８号パンフレットに記載されるよう、当技術分野において既に知られているように作製されることができる。或いは、材料のストリップは、前述のストリップの複数の回旋を形成することができ、ストリップは、長手方向軸を有し、前述のストリップのそれぞれの回旋は、前述のストリップの長手方向軸に沿った撚りを含み、前述の撚りは１８０度の奇数倍である。こうしたチェーンリンクは、参照により本明細書に組み込まれる、公開された特許出願国際公開第２０１３１８６２０６号パンフレットに記載されている。本明細書において、ストリップの「回旋」とは、巻き又は巻き取りとも称されるそのループ、即ち、前述のストリップの長さは、ストリップの長手方向軸に垂直の任意の平面で始まり、同一の平面で終わりのない様式で終わり、これにより前述のストリップのループを画定するものと理解される。又、「複数の回旋」という用語は、本明細書においては、「複数の重なり合う層に巻き取られる」と理解されることができる。ストリップの前述の重なり合う層は、好ましくは、互いに実質的に重ね合わされているが、又、横方向のオフセットをもたらすことができる。回旋は、互いに直接接触することができるが、又、分離されることができる。回旋の間の分離は、例えば、材料の更なるストリップ、接着層又は被覆によって行うことができる。好ましくは、本発明によるチェーンにおけるチェーンリンクは、材料のストリップの少なくとも２つの回旋、好ましくは少なくとも３つ、より好ましくは少なくとも４つ、最も好ましくは少なくとも８つの回旋を含む。回旋の最大数は特に限定されない。実用上の理由から、１０００の回旋が上限として考えられ得る。材料のストリップのそれぞれの回旋は、その長手方向軸に沿って１８０度の奇数倍の撚りを含むことができ、好ましくは、奇数倍は１である。１８０度の奇数倍の前述の撚りは、その長手方向軸に沿って１８０度の奇数倍の撚りを含むチェーンリンクをもたらす。材料のストリップのそれぞれの回旋における前述の撚りの存在は、単一の外側表面を有するチェーンリンクをもたらす。前述の構成の別の特徴は、材料のストリップの第１の端部の横側表面が、回旋された材料のストリップによってどちらかの側に重ねられることであり得る。前述の撚りは、回旋が相対的な移動に対して自らをロックするような構成をもたらすことが観察された。好ましくは、材料のストリップの少なくとも２つの回旋は、少なくとも１つの締結手段によって互いに接続される。
【００５６】
本発明によるチェーンリンクは、（ａ）長手方向のコア部と、少なくとも２つの端部と、を含むストリップを提供する工程であって、端部における縦糸の長さが、ストリップのコア部における縦糸の長さより長い工程と、（ｂ）場合により、ストリップの第１の長さを、その長手方向軸の周りに１８０度の奇数倍撚る工程と、（ｃ）ストリップの長さを更なるストリップと接合することによって閉ループを形成する工程と、（ｄ）更なるストリップを閉ループに重ね合わせる工程と、を含む方法によって作製されることができる。
【００５７】
端部における縦糸の長さＬはストリップのコア部における縦糸の長さＬよりも長い、縦糸を含むストリップは、張力及び速度を制御することによって作製されることができ、この場合に、縦糸は、製織プロセスによって組み立てられる。ストリップの端部でより短い縦糸を適用することにより、本発明によれば、ストリップのコアの縦糸と比較して、より長い長さがこれらの縦糸に構築されることができ、波形又は波状の端部を有するストリップが形成される。これは、当技術分野で知られている任意の方法、例えば、ストリップに渡る所望の長さの勾配に従って、それぞれの糸条クリールのブレーキを異なって調節することによって、又は製織後に端部で波状の形状を有するストリップを直接押し付けることによって、又は型で熱処理することによって、達成することができ、例えば、型は、端部で湾曲したプロファイルを有する中実のスチール構成物であることができ、そのプロファイルは型構成物の中心に向かって平坦になる。最も外側の長手方向端部における糸条は、最も低い速度でクリールから延伸されることができる。従って、ストリップコア部における糸条は、最も高い張力、及び最も高い速度で延伸されることができる。未整理状態の帯紐の形態で得られたストリップは、応力が低減された環状リンクサドルにおけるプリフォームを組み込むことができる放棄された端部（ｗａｉｖｅｄ  ｅｄｇｅｓ）を示す場合がある。ストリップのコア部における縦糸より長い縦糸を含む長手方向端部を導入することにより、プリフォームは、ストリップに予め組み込まれることができる。リンクに巻かれた場合、すべてのストリップの波形の端部は、隣接するリンクにおける最終の最適な応力が低減された位置に調整されることができる。
【００５８】
それぞれの個々の縦糸の長さは、１つの長手方向端部からストリップの対称軸（即ち中心）に向かうとき、縦糸ピッチから縦糸ピッチまでストリップに渡り徐々に減少することができる。ストリップの中心から長手方向端部に向かって、縦糸の長さは、再度、徐々に増加することができる。等しい荷重伝達挙動においては、ストリップは、好ましくは端部から端部まで対称的に構成される。
【００５９】
好ましくは、工程（ｃ）の閉ループは、一対の回転ホイールの周りに形成され、形成されたループが一対のホイールの周りを循環する間に材料のストリップの回旋が行われることができる。一対のホイールは、互いに直交して配置されることができる。チェーンリンクは、材料のストリップを巻いて融合させることによって加工されることができる。このようなチェーンリンクは、例えば、一対のホイールの周りに材料のストリップを巻いてチェーンリンクを形成すること、材料のストリップが少なくとも部分的に融合する温度である材料のストリップの融点より低い温度に材料のストリップを加熱すること、並びに、ホイールを同時に回転させながら、例えば、ホイールの間の距離を増大させることによってチェーンリンクを伸張させることによって製造することができる。ホイール間距離を増大させることによって、典型的には、材料のストリップが延伸される。
【００６０】
又、本発明は、本発明による複数の相互接続されたチェーンリンクを含むチェーンに関する。本発明によるチェーンは、典型的には相互接続される、本発明による少なくとも２つのチェーンリンクを含む。本明細書において、チェーンリンクが別のチェーンリンクと相互接続する部分とは、又は、（２つの）隣接するチェーンリンクが相互接続する部分とは、チェーンが荷重を受けているときにもう一方のチェーンリンクと直接接触するチェーンリンクの周囲の部分と理解される。
【００６１】
チェーンにおけるチェーンリンクは、同じ又は異なる内部の長さ、内部の幅の大きさ、及び厚さを有することができる。好ましくは、本発明によるチェーンにおける全てのチェーンリンクは、チェーンの効率が更に改善され得るのと同じ長さ及び厚さを有する。本発明によるチェーンは、任意の長さを有することができる。実用上の理由から、チェーンは、長さで、０．２５ｍ〜１２０００ｍ、好ましくは少なくとも１ｍ、少なくとも３ｍ、少なくとも６ｍ、少なくとも１０ｍ、少なくとも１００ｍ、又は少なくとも５００ｍ、又は少なくとも１０００ｍの長さを有することができる。チェーンの長さは、典型的には、そのループの内部長さにとともに連結されたループの数を掛け合わせることによって決定される。チェーンリンクの内部長さＬは、約２５ｍｍ〜１０ｍの範囲、好ましくは８０ｍｍ、好ましくは１００ｍｍ、好ましくは２５０ｍｍ、好ましくは５００ｍｍ、好ましくは１０００ｍｍ、好ましくは３０００ｍｍであることができる。
【００６２】
又、本発明によるチェーンリンクは、例えば、スリーブの部分などの、スペーサーを含むことができる。「スペーサー」とは、本明細書において、２つの隣接するチェーンリンクの間で荷重が直接的に伝達される接触位置において、隣接するチェーンリンクの間に有効な厚さΔを有する、チェーンリンク（即ち、チェーンリンクの一体部分を形成せず、例えば、リンクの周囲に追加され、チェーンリンクから切り離されることができ、又は、縫いなどの本明細書において以下に記載されるような方法によって前述のリンクに連結されることができる）と不連続である材料の部分と理解される。こうしたスペーサーは、公開された特許出願国際公開第２０１５０８６６２７号パンフレットから既に知られている。この特許出願は、荷重がチェーンリンクの間に直接的に伝達される接触位置で厚さΔ、及び比Δ／τ＝ｆを有するスペーサーを含むチェーンを開示しており、τは、荷重が前述のチェーンリンクの間を伝達される位置でのチェーンリンクのいずれかの厚さであり、且つ、ｆは、０．１０〜２．５０の範囲にある。「有効厚さ」とは、本明細書において、本発明によるチェーンにおいてそれぞれ、スペーサー又はチェーンリンクの断面積の平方根と理解される。前述のチェーンリンクの間で伝達された。本発明によるチェーンにおけるスペーサーは、任意の種類の材料、例えば、金属、好ましくは軽金属及びそれらの合金、例えば、リチウム、マグネシウム、及びアルミニウム、及び元素の周期系の第４族（即ち、ニッケルまでの金属）、熱硬化性ポリマー及びポリマー組成物及び／又は熱可塑性ポリマー及びポリマー組成物などのポリマー、織物、木材、及び／又は任意の種類の繊維を含むことができる。好ましくは、スペーサーは、繊維材料又は織物材料を含む。又、好ましくは、スペーサーは、ポリマー繊維、即ちポリマーを含む繊維、又は、金属繊維、即ち金属を含む繊維を含む。前述のポリマー繊維は、好ましくは、本明細書において定義されるように高性能ポリマー糸条を含む。
【００６３】
又、本発明によるチェーンリンクを含むチェーンは、トラック、船舶、航空機、又は列車ワゴンにおける、或いは、例えば、パレットにおける平坦な底部などの別の構造物に取り付けるための手段を含むことができる。この場合、ダブルスタッドなどのパレット取付継手をチェーンに接続することができる。継手、及びフックは、一般的には、金属から作製されるが、エンジニアリングプラスチックを代わりに使用することもできる。好ましい実施形態においては、継手及びフックは、軽量金属、好ましくはマグネシウム、又は炭素繊維エポキシ複合材料などの高強度複合材料から作製される。こうした軽量であるが強度のある継手は、チェーンの重量減少に更に貢献する。
【００６４】
固定手段は、接着剤、好ましくは、塗布後に硬化することができる液体接着剤、ステッチ及び／又はスプライシングであることができる。所望の位置で良好に制御された方式で容易に適用することができることから、好ましくは、固定手段はステッチである。好ましくは、ステッチは、高強度の繊維を含む糸条で行われる。液体接着剤は、好ましくは、適用された結び目などの接続手段に注入され、次いで硬化されて接続手段を固定する。又、接続は、局所的に熱及び場合により圧力を加えることによって行うことができ、これにより、マルチフィラメント糸条は少なくとも部分的に溶融しともに融合する。好ましくは、チェーンの端部は、鋳鉄、スチール、或いは、チタン、アルミニウム、又はマグネシウムを含むより軽い金属、或いは、炭素繊維、エポキシ複合材料などの複合材料からなることができる、短縮のためのフックに取り付けられることができる。好ましい同様の構成においては、チェーンの一側が、テンショナーに取り付けられ、貨物又は積荷の最適な固定のために合成チェーンに恒久的な荷重を課すことになる。
【００６５】
設置される場合、本発明のチェーンは、例えば、荒波における航空母艦の甲板上の重い軍用機、又は乱気流における貨物航空機などの、極端な状況において重い貨物を安全に固定するのに有用で信頼性がある。
【００６６】
又、本発明は、機械的特性、特に本発明によるチェーンリンクを含むチェーンの強度を向上させる方法に関する。特に、前述のチェーンの機械的特性、特にその強度は、その使用前に、糸条におけるポリマーの融点未満、より好ましくは７０〜１３０℃、又は８０〜１２０℃、最も好ましくは９０〜１１０℃で、チェーンを予備伸長させることによって向上可能である。
【００６７】
本発明によるチェーンリンクを含むチェーンは、２〜２０％、より好ましくは５〜１０％のチェーンの恒久的な変形を達成するのに十分な長さの期間、チェーンの破断荷重の、少なくとも２０％、より好ましくは少なくとも４０％、最も好ましくは少なくとも６０％の静的荷重を加えることによって、ポリオレフィンの融解温度Ｔｍ未満の温度で予備伸長することができる。恒久的な変形とは、本明細書においては、チェーンがもはや回復できない変形の程度であると理解される。或いは、チェーンは、前述で室温において説明したように予備伸長されることができる。
【００６８】
本発明は、本発明によるチェーンリンクを適用することによって、チェーンなどの荷重のある構成要素の効率を向上させるプロセスに更に関することができる。
【００６９】
又、本発明は、保管、ロールオン／オフダンプスターをダンプスター運搬トラック又は積荷を商用トラック、フラットベッドトレーラーに固定するなどの固定、航空機又は船舶等の、吊上げ及び巻き上げ、ロギング、運搬及び操作、推進及び駆動、係留、貨物保持における、貨物を取扱い輸送するための固縛及び縛り付けについての本発明によるチェーンの使用に関する。例えば、チェーンは、いくつかの荷重サイクルを受けることができる。好ましくは、サイクルの数は、２〜２５、より好ましくは５〜１５、最も好ましくは８〜１２の範囲であり、これにより、加えられる最大荷重は、チェーンの破断荷重の６０％未満又は４５％未満、より好ましくはチェーンの破断荷重の３５％未満、最も好ましくはチェーンの破断荷重の２５％未満である。本発明によれば、荷重サイクルの間にチェーンを非荷重にすることが可能である。しかしながら、好ましい方法では、加えられる最小荷重は少なくとも１％である。本発明によるチェーンは、サイクル荷重に耐性である。
【００７０】
又、本発明は、縦糸を含むストリップに関し、この場合に、ストリップは、長手方向コア部と、少なくとも２つの長手方向端部と、を含み、且つ、端部における縦糸の長さは、ストリップのコア部における縦糸の長さより長く、且つ、ストリップはテープである。
【００７１】
更に又、本発明は、縦糸を含むストリップを含むチェーンリンクに関し、この場合に、ストリップは、長手方向コア部と、少なくとも２つの長手方向端部と、を含み、且つ、端部における縦糸の長さは、ストリップのコア部における縦糸の長さより長く、且つ、ストリップはテープである。こうしたテープは、「繊維状テープ」としても知られており、当技術分野で周知の任意の方法によって製造可能である。例えば、前述のテープは、ゲル紡糸プロセスによって製造される、即ち、テープはゲル紡糸ＵＨＭＷＰＥ繊維を含む。製造されたテープの延伸、好ましくは、一軸延伸は、当技術分野において周知の手段によって実施されることができる。こうした手段は、適切な延伸ユニットでの押出し伸長及び引張り伸長を含む。前述のテープを調製するための別の好ましい方法は、圧力、温度、及び時間の組み合わせの下での一方向性配向繊維の機械的融合を含む。こうしたテープ及びこうしたテープを調製する方法は、欧州特許第２２０５９２８号明細書に記載されており、これは参照により本明細書に組み込まれる。
【００７２】
又、本発明は、長手方向コア部と、少なくとも２つの長手方向端部と、を含むストリップを含むチェーンリンクに関し、この場合に端部におけるストリップの長さは、ストリップのコア部におけるストリップの長さより長く、且つ、ストリップはテープである。又、こうしたテープは、「固体状態テープ」としても知られており、当技術分野で周知の任意の方法によって製造されることができる。前述のテープを製造するための好ましい方法は、ＵＨＭＷＰＥ粉末をエンドレスベルトの組合せの間に供給し、ポリマー粉末をその融点未満の温度で圧縮成形し、得られた圧縮成形されたポリマーを圧延し次いで延伸することを含む、固体状態で行われるプロセスである。こうした方法は、例えば、米国特許第５０９１１３３号明細書及び米国特許第７９９３７１５号明細書に記載されており、これらは、参照により本明細書に組み込まれる。
【００７３】
本発明は、特許請求の範囲に列挙された特徴の全ての可能な組合せに関する。明細書に記載された特徴は、更に組み合わされることができる。
【００７４】
「含む」という用語は、その他の要素の存在を排除するものではないことに更に留意されたい。しかしながら、又、特定の成分を含む生成物に関する記載は、これらの成分からなる生成物を開示することを理解されたい。同様に又、特定の工程を含むプロセスに関する記載は、これらの工程からなるプロセスを開示することを理解されたい。
【００７５】
本発明は、これらに限定されることなく、以下の実施例により更に説明される。
【００７６】
［実施例］
［材料及び方法］
・固有粘度（ＩＶ）は、ＡＳＴＭ−Ｄ１６０１／２００４に従い、デカリンにおいて１３５℃で、溶解時間は１６時間で、抗酸化剤であるＤＢＰＣを２ｇ／ｌ溶液の量に溶解し、ゼロ濃度までの様々な濃度で測定される粘度を外挿することによって決定した。ＩＶとＭｗの間にはいくつかの経験的関係があるが、こうした関係は、モル質量分布に大きく依存する。方程式Ｍｗ＝５．３７＊１０４［ＩＶ］１．３７（欧州特許出願公開第０５０４９５４Ａ１号明細書を参照されたい）に基づいて、４．５ｄｌ／ｇのＩＶは、約４２２ｋｇ／モルのＭｗに相当する。
【００７７】
・糸条又はフィラメントの力価は、それぞれ糸条又はフィラメントの１００メートルを秤量することによって測定した。糸条又はフィラメントのｄｔｅｘは、重量（ミリグラムで表示）を１０で割ることによって計算した。或いは、１０メートルを秤量し、ｄｔｅｘは糸条の長さのミリグラムの数である。ｔｅｘ＝ｇ／ｋｍ、ｄｔｅｘ＝グラム／１０ｋｍ又はｍｇ／１０ｍ。
【００７８】
・ＵＨＭＷＰＥ試料の側鎖は、ＮＭＲ測定に基づく較正曲線（例えば、欧州特許第０２６９１５１号明細書におけるような）を用いて１３７５ｃｍ−１の吸収を定量化することにより、厚さ２ｍｍの圧縮成形フィルムにおいてＦＴＩＲによって決定される。
【００７９】
・引張り特性：繊維の名目ゲージ長５００ｍｍ、クロスヘッド速度５０％／分、及びタイプ「Ｆｉｂｒｅ  Ｇｒｉｐ  Ｄ５６１８Ｃ」のインストロン２７１４クランプを使用して、ＡＳＴＭ  Ｄ８８５Ｍに規定されるようにマルチフィラメント糸条について、引張り強度（又は強度）及び引張り弾性率（又は弾性率）は、定義され決定される。測定された応力−歪み曲線に基づいて、弾性率は、０．３〜１％の歪みの勾配として決定される。弾性率及び強度の計算においては、測定された引張り力を、１０メートルの繊維を秤量することによって決定されるように力価で割る。密度を０．９７ｇ／ｃｍ３と仮定して、ＧＰａの値を計算する。
【００８０】
・チェーンの引張り強さ（ｃＮ／ｄｔｅｘ又はＮ／ｔｅｘ、１０ｃＮ／ｄｔｅｘ＝１Ｎ／ｔｅｘ）は、チェーンの破断強度をチェーンの単位長さの重量で割ることにより決定される。重量は、荷重のない横糸の重量で減じて補正した。
【００８１】
・チェーンの破断強度及び破断伸びは、約２１℃の温度及び０．１／分の歪み速度で、Ｚｗｉｃｋ  １４８４  Ｕｎｉｖｅｒｓａｌ試験機を使用して、乾燥したチェーン試料について決定される。
【００８２】
・チェーンの効率（％）は、荷重のある縦糸の引張り強さで割ったチェーンの元の引張り強さである（即ち、成分繊維Ｄｙｎｅｅｍａ（登録商標）ＳＫ７５及びＳＫ７８の引張り強さは３５ｃＮ／ｄｔｅｘであった）。Ｄｙｎｅｅｍａ（登録商標）ＤＭ２０を使用した場合、むしろ、秤量した引張り強さを使用し、縦糸方向に使用される繊維グレード当たりの縦糸（ピッチ）の数から得られた３２ｃＮ／ｄｔｅｘであった。荷重のない横糸の自重及び引張り強さは無視した。
【００８３】
・最大破断荷重（ＭＢＬ）は、少なくとも３つ、好ましくは５つのチェーンリンクを含む、チェーンの乾燥試料を完全に破壊するのに必要な力である。
【００８４】
・約１６℃の温度、２０ｍｍ／分の速度で、破断荷重試験機１０００ｋＮ  Ｈｏｒｉｚｏｎｔａｌ  ｂｅｎｃｈ  ｆａ．ＡＳＴＥＡ（Ｓｉｔｔａｒｄ、Ｔｈｅ  Ｎｅｔｈｅｒｌａｎｄｓ）試験機を用いて、少なくとも３つ、好ましくは５つのチェーンリンクを含む乾燥チェーン試料について、チェーンの引張り試験（ＭＢＬを測定する）を行った。最大クランプ長さは１．２ｍであり、ピン直径は１５０ｍｍであった。チェーンは、Ｄシャックルを用いて試験し、シャックルの直径とそれらに接続された被験品の厚さとの比は５であった。Ｄ−シャックルを、ロープにおいて平行な構成で配置した。
【００８５】
・糸条の最小クリープ速度を、本特許出願及び公開された特許出願国際公開第２０１６００１１５８号パンフレットに示されるように決定した。縦糸の最小クリープ速度は、本明細書において、ＡＳＴＭ  Ｄ８８５Ｍ標準法を９００ＭＰａの一定荷重下で３０℃の温度で適用し、次いで、時間の関数としてクリープ応答（即ち、歪み伸び、％）を測定することによってマルチフィラメント糸条に適用されたクリープ測定から導き出された。本明細書においては、最小クリープ速度は、時間の関数としてクリープの一次関数によって決定され、この場合に、この一次関数は最も低い値を有する（例えば、いわゆる周知のシャービーアンドダウン図（Ｓｈｅｒｂｙ  ａｎｄ  Ｄｏｗｎ  ｄｉａｇｒａｍ）において糸条のクリープ速度［１／ｓ］が、糸条の歪み伸び［％］の関数としてプロットされる。
【００８６】
［比較実験１（ＣＥ１）］
２５ｍｍのストリップ幅、１．５ｍｍの厚さ、及び４００ｍｍの長さを有する、縦方向においてＤｙｎｅｅｍａ（登録商標）ＳＫ７５糸条からなる狭織ストリップから８層のチェーンリンクが巻かれた。ストリップは、５トン（４９ｋＮ）の名目破断強度及び４４ｇ／ｍのレッグウェイト（ｌｅｇ  ｗｅｉｇｈｔ）で、Ｇｕｅｔｈ＆Ｗｏｌｆ  ＧｍｂＨ（シルバーグレーの１インチ織り）から市販された。ストリップの縦糸は、それぞれ、９００ＭＰａの張力及び３０℃の温度で測定された、１７６０ｄｔｅｘの力価、２５ターン／メートル（Ｚ２５）の撚り率、及び３５ｃＮ／ｄｔｅｘの初期固有糸条強度、及び２．４×１０−５％／秒の最小クリープ速度を有する、１２４  Ｄｙｎｅｅｍａ（登録商標）ＳＫ７５糸条から作製された。１２４本のすべての縦糸を、等価の張力と等価の供給速度に制御した。
【００８７】
横糸方向における糸条は、９００ＭＰａの張力及び３０℃の温度で測定された、８８０ｄｔｅｘの力価、５．８×１０−５％／秒の最小クリープ速度を有する、４０ターン／メートル（Ｚ４０）の撚り、並びに、４０ターン／メートル（Ｚ４０）の撚り率を有する、Ｄｙｎｅｅｍａ（登録商標）ＳＫ６０糸条から作製された。縦糸の全重量に対する横糸の全重量の比は、２０：８０であった。次いで、ストリップ（又は帯紐）をヒートセットし、約１２０℃で２分間及び最大破断荷重１０％（４．９ｋＮに等しい）で予備伸長し、次いで、水分散銀着色樹脂（ＣＨＴ  Ｂｅｉｔｌｉｃｈ  ＧｍｂＨ（Ｄ）、商標名ＴＵＢＩＣＯＡＴ  ＦＩＸ  ＩＣＢ  ＣＯＮＣから市販）で浸漬被覆し、その後、熱風で乾燥した。最終ストリップは、４９ｋＮのＭＢＬ、又は５メートルトンを有した。
【００８８】
ストリップの長さは、８つの層においてしっかりと回旋され、ストリップのそれぞれの回旋において１８０度の撚りを有する１００ｍｍの内部長さのＯ形リンク（ループ）を形成した。約２．５ｍのストリップを用いて合計８回の回旋を行った。このように形成された１８０度の撚りリンクは、１００ｍｍ（内側）及び１３４ｍｍ（外側）のおよその円周を有し、８つの層のリンクの厚さは１２ｍｍであった。スリングの２つの端部は、約１１０ｍｍ重なり、Ｄｙｎｅｅｍａ（登録商標）ＳＫ７５  ｄｔｅｘ４４０から作製された、ＸｔｒｅｍｅＴｅｃｈ（商標）２０／４０（Ａｍａｎｎ＆Ｃｏ  ＧｍｂＨ，Ｇｅｒｍａｎｙ）縫い糸を有するＭＷステッチングパターン（ジグザク）で１１０ｍｍの長さに渡り１８０度の撚られたリンクの厚さを通してともに縫合された。
【００８９】
次いで、本明細書において前述のようにして得られた５つのチェーンリンクを相互接続することによって、チェーンを作製した。この５つのリンクチェーンの全長は、２５６６０ｔｅｘの力価に相当する０．６メートルであった。
【００９０】
次いで、得られたチェーンを１２０℃の温度で１分間１００ｋＮに相当する５０％のＭＢＬまで５回予備伸長した。
【００９１】
本明細書に記載されるように、５つのチェーンリンクからなるチェーン試料を作製した。
【００９２】
［実施例１（Ｅｘ．１）］
人工障害物（段階的な起伏装置）を介して、外端の縦糸が人工的に導入されより長い長さになるほど、帯紐の中心（コア）から端部により向かうほどより長い長さになったこと以外は、実施例１を、比較実験１を繰り返すことで行った。最も外側の端部は、ストリップの中心コアにおける縦糸よりも少なくとも１０％長かった。
【国際調査報告】
2018523060.tif 000002
2018523060.tif 000003